(57)【要約】【課題】正極板、電解質を保持するセパレータおよび負極板からなる極板群を金属箔を中間の一層とするラミネートフィルムからなる外装ケース内に収納すると共に、前記正極板及び負極板のそれぞれ一端が接続された正極リード及び負極リードが前記外装ケースのシール部より外部に引き出されている電池の検査方法において、外装ケースの密閉性を検査する方法を提供する。【解決手段】前記リードと前記金属箔との間に電流を流し、電圧の変化量から外装ケースの密閉性を検査する。【選択図】図１
2006147393.tif 000002
【特許請求の範囲】
【請求項１】
正極板、電解質を保持するセパレータおよび負極板からなる極板群を金属箔を中間の一層とするラミネートフィルムからなる外装ケース内に収納すると共に、前記正極板及び負極板のそれぞれ一端が接続された正極リード及び負極リードが前記外装ケースのシール部より外部に引き出されている電池の検査方法において、前記リードと前記金属箔との間に電流を流し、電圧の変化量から外装ケースの密閉性を検査することを特徴とするラミネート電池の検査方法。
【請求項２】
前記電流値が１００ｋΩ〜１ＭΩの定抵抗による放電、もしくは１μＡ〜１０μＡの電流による放電であることを特徴とする請求項１記載のラミネート電池の検査方法。
【発明の詳細な説明】
【技術分野】
【０００１】
本発明は、ポリマーリチウムイオン二次電池などの金属箔を中間の一層とするラミネートフィルムを外装ケースとして用いた電池において、外装ケースの密閉性を検査する方法に関するものである。
【背景技術】
【０００２】
電池の外装ケースは、溶媒とこれに溶解させた電解質からなる電解液が液状のため金属缶などの強固な材料での密封が必要であったが、電解質を固体化したものやゲル化したものなどが提案され、外装ケースとして金属缶などの強固な材料でないものも用いられるようになった。その一つとして、金属箔を中間の一層とするラミネートフィルムを電池の外装ケースとして用い、金属缶を用いた電池に比べ軽量化・薄型化が図れるようになった。
【０００３】
この金属箔を中間の一層とするラミネートフィルムを外装ケースとして用い、発電要素を密封する場合、発電要素より大きいラミネートフィルム２枚で発電要素を挟むように配置し、ラミネートフィルム同士が合わさる部分を加熱し、ラミネートフィルムの内層の熱溶着性樹脂同士を溶着させて封止するか、あるいは、袋状にしたラミネートフィルム中に発電要素を収納し、そのシール部を加熱してラミネートフィルムの内層の熱溶着性樹脂同士を溶着させて封止する方法が採用されている。
【０００４】
しかしながら、発電要素から外部端子としてリード部を引き出す場合、ラミネートフィルムの封止した部分からリード部を引き出すこととなる。ラミネートフィルムの端面は、金属箔がむき出しの状態になっており、この金属箔とリード部とが接触したり、あるいは、封止時の加熱によりラミネートフィルムの内層の熱溶着性樹脂が溶融し過ぎて金属箔がむき出しの状態になり、金属箔とリード部とが接触し、金属箔が正極リードもしくは負極リード、または正負極リードの両方と短絡するという問題があった。
【０００５】
また、電池を使用する機器内において、ラミネートフィルムの中間の一層を構成する金属箔が機器回路の一部と接触し、正極もしくは負極へ電気的に接続される場合もある。
【０００６】
一方、ラミネートフィルムの中間の一層を構成する金属箔は、発電要素とラミネートフィルムの内層の熱溶着性樹脂で発電要素と電気的に絶縁されているが、ラミネートフィルムを所定の形状に成型したりすることによって、ラミネートフィルムの内層の熱溶着性樹脂層に微小な亀裂が生じた場合、金属箔が露出し、この部分と電池内部の電解質とが接触する場合がある。金属箔と電池内部の電解質が接触した状態で、かつ、金属箔と正負極リード間との絶縁が保たれない場合、金属箔は短絡したリード側の電位となり、電池の充放電に伴って部分電池が形成され、金属箔が溶解・析出を繰り返し、金属箔が疎な状態となる現象が起きる。この現象が進展すると、金属箔に穴があき、金属箔は電池外部からの水分の浸入を防止するバリヤー層としての役目を果たすことが出来なくなり、電池外部から水分が浸入することとなり電池の耐湿性が損なわれることとなる。
【０００７】
したがって、ラミネートフィルムの中間の一層を構成する金属箔と発電要素の正極リードもしくは負極リードとの間で電気的絶縁状態とすることが不可欠である。このため、リード部に３層からなる樹脂層を封止材として用いたり（例えば、特許文献１参照）、ラミネートフィルム端部の金属箔が露出した部分を紫外線硬化性樹脂により絶縁被膜を形成することで絶縁性を保つ工夫が提案されている（例えば、特許文献２参照）。
【特許文献１】特開２０００−２６８７８９号公報
【特許文献２】特開２００４−８７４２２号公報
【発明の開示】
【発明が解決しようとする課題】
【０００８】
しかしながら、ラミネート電池のシール部を封止する工程において、リードが変形したり、内層の熱溶着性樹脂層が溶融しすぎてリードと金属箔とが短絡したり、内層の厚みが極端に薄くなり、正負極リードと金属箔との絶縁状態が保てない状態で電池を充放電し、かつ、ラミネートフィルム内層の熱溶着性樹脂に亀裂が入っていた場合、電池の充放電に連動して金属箔が溶解・析出することとなり、金属箔が部分的に疎面化し、電池外部からの水分の浸入を防ぐことができなくなり、水と電解質が反応してガスを発生させ、ラミネート電池が膨れると共に、電池として機能しなくなる。
【０００９】
ラミネートフィルム内層の熱溶着性樹脂に亀裂が入っているかは、金属箔と正負極リードとの絶縁検査を行っても判別できない問題である。
【００１０】
そこで本発明は、金属箔とリード部の電気的絶縁が損なわれ、かつ、ラミネートフィルム内層の熱溶着性樹脂に亀裂が入った場合においても、金属層の溶解・析出の進展により電池の耐湿性が損なわれないようにするために、金属箔の耐湿性を低下させる亀裂が、ラミネートフィルム内層の熱溶着性樹脂層に入っているかどうかを電気的に判定する検査方法を提供することを目的とする。
【課題を解決するための手段】
【００１１】
前記従来の課題を解決するために、本発明の検査方法は、正極板、電解質を保持するセパレータおよび負極板からなる極板群を金属箔を中間の一層とするラミネートフィルムからなる外装ケース内に収納すると共に、前記正極板及び負極板のそれぞれ一端が接続された正極リード及び負極リードが前記外装ケースのシール部より外部に引き出されている電池の検査方法において、前記リードと前記金属箔との間に電流を流し、電圧の変化量から外装ケースの密閉性を検査することを特徴とし、電流値としては、１００ｋΩ〜１ＭΩの定抵抗による放電、もしくは１μＡ〜１０μＡの電流による放電であることが好ましい。
【発明の効果】
【００１２】
本発明によると、ラミネートフィルムの内層である熱溶着性樹脂層の微小な亀裂の有無を判定することにより、ラミネートフィルムの密閉性を容易に精度よく、検査する方法を提供することができる。
【発明を実施するための最良の形態】
【００１３】
以下、本発明の検査方法の一実施形態について、図面を参照して説明する。
【００１４】
図１に、本発明の一実施例であるポリマーリチウムイオン二次電池の縦断面概略図を示す。
【００１５】
正極集電体１に正極活物質層３を塗布して形成した正極板５と、負極集電体２に負極活物質層４を塗布して形成した負極板６とが、セパレータ１１を介して絶縁した状態で配置され、これらを挟むように正極集電板７と負極集電板８が積層されている極板群１２が、熱溶着性樹脂層、金属箔層、表面樹脂層の３層構造のラミネートフィルムからなる外装ケース１３中に収納されており、電解質はポリマー化された状態でセパレータ１１に保持されている（図示せず）。
【００１６】
なお、正極集電板７には正極リード９が、負極集電板８には負極リード１０の一端がそれぞれ溶接されており、正極リード９と負極リード１０を相対する方向になるように配置させており、外装ケース１３の正極リード９を引き出したシール部及び負極リード１０を引き出したもう一方のシール部は熱溶着により封止されている。
【００１７】
このようなラミネート電池の密閉性を検査する方法として、前記正極リードもしくは負極リードと前記金属箔との間に電流を流し、電圧の変化量から外装ケース内層の熱溶着性樹脂層の亀裂が入った部分の金属層と電解質との接触の有無を電気的に検査する。
金属箔とリード部との間に流す電流の向きはどちらでもよいが、金属箔の溶解・析出が発生する向きに電流を流すのが好ましい。また、ラミネートフィルム内層の熱溶着性樹脂層に微小な亀裂により形成された部分電池に電流を流して充放電するために、外部電源を用いて強制的に電流を流してもよい。もしくは、金属箔とリード部との間に固定抵抗を接続し、電池から電流を供給するようにしてもよい。
【００１８】
電圧の測定は、電流を流し始めた直後、もしくは固定抵抗を接続した直後では、形成された部分電池によって定まった固有の電圧が発生しているので、一定時間後の電圧を測定するのが好ましい。金属箔が電池の発電要素と異なる材料の場合、僅かな電流であっても、急速に部分電池の電圧が低下する。また、熱溶着性樹脂の亀裂の面積が大きい場合、部分電池の容量が大きくなり、放電容量に対して電圧減衰が少なくなる。
【００１９】
電池系によって異なるが、発明者が検討した結果、ラミネートフィルム内層の熱溶着性樹脂層に微小な亀裂により形成された部分電池の放電反応が継続するためには、１μＡ〜１０μＡの電流による放電、もしくは、１００ｋΩ〜１ＭΩの定抵抗による放電を５０ｍｓ〜２０００ｍｓ放電した後でも、部分電池電圧が０．８Ｖ以上あることが必要であることがわかった。熱溶着性樹脂層の亀裂により形成された部分電池において、部分電池が放電しても部分電池に電圧が残存している場合、充放電反応が継続的に起こる場合にのみ、ラミネートフィルムの中間の一層を構成する金属箔が充放電反応により疎面化し、外部からの水分が浸入する経路が形成されることとなる。逆に、部分電池の放電により電圧が残存しない場合、充放電反応は継続しないため、ラミネートフィルムの中間の一層を構成する金属箔が疎面化することは無く、外部からの水分が浸入する経路が形成されることはなくなる。その時の部分電池電圧の境界が０．８Ｖであることがわかった。このようにラミネートフィルム内層の熱溶着性樹脂層に微小な亀裂の有無を判定するためには、１００ｋΩ〜１ＭΩの定抵抗による放電、もしくは１μＡ〜１０μＡの電流による放電を行い、５０ｍｓ〜２０００ｍｓの時間が経過した後の電圧を測定し、０．８Ｖ未満を良品、０．８Ｖ以上を不良品とすることが好ましい。
【実施例】
【００２０】
以下に、本発明の検査方法について詳細に説明する。ただし、本発明の検査方法はこれらの実施例のみに限定されるものではない。
（実施例１）
図１において、まず、アルミニウム箔製の正極集電体１に正極活物質層３を塗布して形成した正極板５と、銅箔製の負極集電体２に負極活物質層４を塗布して形成した負極板６の間に、ポリプロピレン樹脂製の微多孔膜からなるセパレータ１１を配置する。これらを挟むようにアルミニウム製の正極集電板７と銅製の負極集電板８を積層し、極板群１２を構成する。アルミニウム製の正極集電板７には正極リード９が、銅製負極集電板８には負極リード１０が溶接されている。また、正極板５、負極板６の活物質層塗布面はセパレータ１１に対向させている。正極リード９と負極リード１０が相対する方向になるように配置させ、極板群１２をテープ（図示せず）で固定する。
【００２１】
さらに、内側からポリプロピレン（以下、ＰＰと略す）樹脂層からなる熱溶着性樹脂層、アルミニウム箔からなる金属層、ＰＰ樹脂層からなる表面層の３層構造のラミネートフィルムで構成される外装ケース１３中に、前記極板群１２を収納する。
【００２２】
一方の正極リード９を引き出したラミネートフィルム１３のシール部を正極リード９と共に熱溶着し、封止する。もう一方の負極リード１０を引き出したラミネートフィルム１３のシール部から、非水電解液を混合したポリマー前駆体を注入する。
【００２３】
封止前処理として、定電流０．７ｍＡで８時間充電し、減圧脱気（−１００ＭＰａ、１０秒間）する。その後、電池を６０℃で１５分間加熱してポリマー前駆体をポリマーにする処理を行った。ラミネートフィルムのシール部を負極リード１０と共に熱溶着し、封止する。
【００２４】
このようにして得られたポリマーリチウムイオン二次電池において、正極集電体１と同種の金属であるアルミニウム箔をラミネートフィルムの中間の一層を構成する金属箔として用いた場合は、アルミニウム箔と負極リード１０との間を抵抗値１ＭΩの固定抵抗で接続し、接続後２００ｍｓ経過した後の固定抵抗にかかる電圧を測定した。
【００２５】
負極リード１０に対するアルミニウム箔の電位は、無負荷状態で１．７Ｖの起電力を有するが、固定抵抗を接続することで、固定抵抗にかかる電圧は急速に減衰する。２００ｍｓ後の固定抵抗にかかる電圧が０．８Ｖ以上あるものを不良として判別した。固定抵抗にかかる電圧が０．８Ｖ以上あった電池を分解し、ラミネートフィルムの内層のＰＰ樹脂製の熱溶着性樹脂層を顕微鏡で観察したところ、微小な亀裂が観察された。
【００２６】
また、固定抵抗接続後２００ｍｓ経過した後の固定抵抗にかかる電圧が０．８Ｖ以上の不良の電池ｎ＝１０（電圧の平均値１．３Ｖ）と０．８Ｖ未満の良品の電池ｎ＝１０（電圧の平均値０．１Ｖ）について、ラミネートフィルムの中間の一層を構成するアルミニウム箔の穴あき加速試験として、負極リード１０とラミネートフィルムの中間の一層を構成するアルミニウム箔間を短絡させ、６０℃−９０％ＲＨの高温多湿槽中に放置した。２週間後高温多湿槽から電池を取り出し観察したところ、０．８Ｖ以上の電池はｎ＝１０とも１．０ｍｍ以上膨れていた。これは電池外部から水分が浸入し、非水電解液と反応し、ガスが発生したためと考えられる。０．８Ｖ未満の電池はｎ＝１０とも電池の膨れは観察されなかった。負極リード１０とラミネートフィルムの中間の一層を構成するアルミニウム箔との間で絶縁が保たれなかったにもかかわらず、耐湿性が十分に確保できていることが確認できた。
（実施例２）
実施例１と同様にして得られたポリマーリチウムイオン二次電池において、１００ｋΩの固定抵抗を接続して、５０ｍｓ経過後、１ＭΩの固定抵抗を接続して、２０００ｍｓ経過後、１μＡの定電流にて２０００ｍｓ経過後、１０μＡの定電流にて５０ｍｓ経過後の電圧を測定した。
【００２７】
その結果、いずれの場合でも、電圧が０．８Ｖ以上あった電池を分解し、ラミネートフィルムの内層のＰＰ樹脂製の熱用着生樹脂層を顕微鏡で観察したところ、微小な亀裂が観察された。
また、電圧が０．８Ｖ以上の不良電池ｎ＝１０と０．８Ｖ未満の良品の電池ｎ＝１０について、実施例１と同様のアルミニウム箔の穴あき加速試験を実施した結果、電圧が０．８Ｖ以上の電池はｎ＝１０とも１．０ｍｍ以上膨れていたが、０．８Ｖ未満の電池はｎ＝１０とも電池の膨れは観察されなかった。
以上のことから、ラミネートフィルムの中間の一層を構成するアルミニウム箔と負極リードとの間に１００ｋΩ〜１ＭΩの定抵抗による放電、もしくは１μＡ〜１０μＡの電流による放電を行い、５０ｍｓ〜２０００ｍｓの時間が経過した後の電圧を測定し、０．８Ｖ未満を良品、０．８Ｖ以上を不良品とすることにより、ラミネートフィルム内層の亀裂の有無を判定できることが明らかになった。
【産業上の利用可能性】
【００２８】
本発明の検査方法は、金属箔を中間の一層とするラミネートフィルムからなる外装ケースの密閉性を容易に検査でき、信頼性の高いラミネート電池を得ることができるので、携帯電子機器用などの小型機器の電源として有用である。
【図面の簡単な説明】
【００２９】
【図１】本発明の一実施例であるポリマーリチウムイオン二次電池の縦断面概略図
【符号の説明】
【００３０】
１    正極集電体
２    負極集電体
３    正極活物質層
４    負極活物質層
５    正極板
６    負極板
７    正極集電板
８    負極集電板
９    正極リード
１０  負極リード
１１  セパレータ
１２  極板群
１３  外装ケース
【図１】
2006147393.tif 000003